(57)【要約】【課題】感熱基体のプライマーレスコーティング【解決手段】  本発明は、少なくとも２つのコーティングでの基体のコーティング方法であって、同じポリマーまたは樹脂ベースコートが、これら２つのコーティングの両方に用いられる方法を提供する。第一コーティング層はまた、接着促進剤を含み、これによってプライマー層を排除する。さらに本発明は、一連のコーティングブース、すなわち各々が一連の水性または溶媒性コーティングのうちの１つを適用するためのブースを含む、自動または連続コーティングラインまたはコーティングシステムを提供する。この場合、少なくとも第一および第二ブースは各々、アプリケーター器具、および同じベースコート配合物の所望量をアプリケーター器具に供給するための、供給／補給制御器を含み、さらに、第一ブースは、接着促進剤の所望量を少なくとも１つのアプリケーター器具に供給するための供給／補給制御器を含む。このコーティングラインまたはシステムによって、各ブースにおいて必要に応じてカラーまたは接着成分を混合して、単一ペイント組成物から、自動車用プラスチック基体上へのプライマーレス多層コーティング、例えばベースコート、カラーコート、およびクリアコートの連続形成が可能になる。【選択図】なし【特許請求の範囲】
【請求項１】
感熱基体のコーティング方法であって、
ｉ）１以上のポリマーまたは樹脂分散液を含む水性ベースコート配合物、およびｉｉ）前記基体と前記ベースコートとの間の接着を促進するための水性接着促進剤を含む第一コーティング層を、前記基体上に直接適用する工程；
前記ｉ）水性ベースコート配合物を含む第二コーティング層を、前記第一コーティング層上に直接適用する工程；
任意に、前記水性ベースコート配合物を含む少なくとも１つのさらなるコーティングを、前記第二コーティング層上に直接適用する工程；および
このコーティングをベーキングまたは硬化する工程、
を含む方法。
【請求項２】
第一および第二コーティング、および任意に前記少なくとも１つのさらなるコーティングが、ベーキングまたは硬化の前に、基体にウエット・オン・ウエット適用される、請求項１に記載の方法。
【請求項３】
前記水性ベースコート配合物、および任意に、任意のその後のコーティングに用いられる、１以上のポリマーまたは樹脂分散液が、アクリルまたはポリウレタンポリマーを含む、請求項１に記載の方法。
【請求項４】
さらに、適用されることになる最後の前記少なくとも１つのさらなるコーティングが、クリアコートである、請求項１〜３のいずれか１項に記載の方法。
【請求項５】
前記硬化が、前記コーティングを硬化する放射線を含む、請求項１〜３のいずれか１項に記載の方法。
【請求項６】
請求項１〜３のいずれか１項に記載の方法にしたがってコーティングされた自動車用プラスチック基体。
【請求項７】
請求項４に記載の方法にしたがってコーティングされた自動車用プラスチック基体。
【請求項８】
感熱基体上に２以上の層としてコーティングを適用するための自動または連続コーティングラインであって、そして一連の１つもしくは２つの成分である水性または溶媒性コーティング層のうちの１つをそれぞれ適用するための、一連の２以上のコーティングブースをその中に有し、ここで各々の前記コーティングブースが、少なくとも１つのアプリケーター器具と、並びに第一および第二コーティングブースにおける前記少なくとも１つのアプリケーター器具の両方に所望量の同じ水性または溶媒性ベースコート配合物を供給するのに適した供給／補給制御器とを含み、
さらには、前記第一コーティングブースにおける前記供給／補給制御器が、第一コーティングブースにおける前記アプリケーター器具中に、所望量の水性または溶媒性接着促進剤を供給するのに適し、かつ所望であれば、前記接着促進剤とベースコートとを適用するために混合するのに適している、
自動または連続コーティングライン。
【請求項９】
第三コーティングブースを含み、前記第三コーティングブースが、少なくとも１つのアプリケーター器具と、並びに前記第一および第二コーティングブース中に供給されるのと同じ前記ベースコート配合物の所望量をその中に供給するのに適した供給／補給制御器とを含む、請求項８記載の連続コーティングライン。
【請求項１０】
少なくとも１つのアプリケーター器具およびクリアコート層を適用するための少なくとも１つのアプリケーター器具へ透明配合物を供給するための、供給／補給手段を含む、最後のコーティングブースを含む、請求項８または９に記載の連続コーティングライン。
【請求項１１】
前記第一コーティングブースが、前記ベースコート配合物と前記接着促進剤とを混合するのに適した混合器を、前記アプリケーター器具中に含む、請求項８または９に記載の連続コーティングライン。
【発明の詳細な説明】
【技術分野】
【０００１】
この発明は、感熱基体のコーティングについてのプライマーレス法およびそのシステムに関する。より詳しくは本発明は、プラスチック基体、例えば自動車用プラスチックの、プライマーを用いない、単一水性ペイント組成物の少なくとも２つの塗層でのコーティングに関する。
【背景技術】
【０００２】
自動車用プラスチック、例えば自動車用バンパーは典型的に、熱可塑性樹脂、例えば熱可塑性ポリオレフィン（ＴＰＯ）、ポリプロピレン、ＥＰＤＭゴム、およびこれらの混合物を射出成形することによって形成される。このように形成されたバンパーは通常、灰色または黒色の外見を有し、それ以上の処理を行なわずに自動車に用いることができる。しかしながらこれらの美観を改良するために、バンパーは多くの場合、自動車の一般的なカラースキームに適合するように塗装される。
【０００３】
水性ペイントでのバンパーの塗装は、多工程プロセスを含み、１以上の予備処理、例えば火炎処理、コロナ放電処理、プラズマ処理、ならびに脱脂および洗浄、続いての「コーティングライン」と呼ぶことができる一連の３つのブースにおける、プライマーコート、ベースコート、および少なくとも１つのカラーコートの連続適用を包含する。塗装されたバンパーはさらに、１以上のクリアコートで仕上げることができる。コーティングは、スプレー技術、例えば各コーティング層に対して１つずつの一連のスプレーロボットの使用を包含するプロセスによって適用することができる。各ロボットは、独立のスプレーブース中に配置され、各コーティングは、次の塗装が適用される前に、自然または強制乾燥または硬化乾燥に付される。
【０００４】
連続塗装ラインまたはコーティングラインでの自動車用プラスチック基体用のカラーコートは典型的に、ベースコートおよび顔料もしくは染料を含む。ベースコートは、最小限必要とされる一般的な性能および加工処理特性を有するコーティングを提供する。ベースコートおよび顔料もしくは染料は通常、別々の組成物として供給され、ついで、その他の任意の必要な成分とともに、ペイント配合者によって所望のようにカラーコート中に配合される。顔料または染料はペイント配合者によって添加され、コーティングに所望の美的外見を提供する。ほかの成分がペイント配合者によって添加され、コーティングに改良された性能または加工処理特性を提供することができる。
【０００５】
プラスチック基体の塗装方法を、例えば火炎処理の使用を排除することによってより安全に、例えば有機溶媒の使用を減少または排除することによってより環境に優しく、さらに／または必要とされる工程数を減少させることによってより効率的にするために、様々な改良方法が提案されてきた。
Ｋａｗａｎｏらの米国特許第６，４４７，８４４Ｂ１号は、火炎処理または有機溶媒の使用が予備処理工程から排除され、かつプライマーコートの必要性が排除される方法を開示している。この方法において、ポリプロピレン基体は、温水でスプレー洗浄され、ついでアルカリ性洗浄剤でのスプレー洗浄により脱脂され、ついで脱イオン（ＤＩ）水でスプレー洗浄される。洗浄されたポリプロピレンはついで、水性接着促進剤でコーティングされ、これは、６０〜１２０℃で５〜１５分間乾燥またはベーキングされ、ついでトップコートでスプレーコーティングされ、これはついで７０〜１２０℃で２０〜６０分間ベーキングされる。トップペイントは溶媒性であり、Ｋａｗａｎｏらの方法は、２つの別個のコーティング組成物を用いて、基体上に仕上げを形成する。
【０００６】
【特許文献１】米国特許第６，４４７，８４４Ｂ１号明細書
【発明の開示】
【発明が解決しようとする課題】
【０００７】
水性コーティングでプラスチック基体をコーティングすることに関わる個々の工程の数を削減することが望ましい。一段階ベーキング仕上げにおいて単一コーティング組成物の使用を可能にし、かつ火炎処理または有機溶媒予備処理の利用を必要としない方法によって、プラスチック基体のコーティングを単純化することが特に望ましい。さらには、生成する工程内廃棄物（ｉｎ−ｐｒｏｃｅｓｓ  ｗａｓｔｅ）物質の量を削減する方法によって、プラスチック基体を塗装することが望ましい。さらになお、プラスチック基体に対してプライマーレス、一段階ベーキング水性コーティングを可能にするためのコーティングラインを提供することが望まれる。
【課題を解決するための手段】
【０００８】
本発明による１つの側面において、感熱基体のコーティング方法は、
ｉ）１以上のポリマーまたは樹脂分散液を含む水性ベースコート配合物、およびｉｉ）前記基体と前記ベースコートとの間の接着を促進するための水性接着促進剤、を含む第一コーティング層を前記基体上に直接適用する工程；
前記水性ベースコート配合物を含む第二コーティング層を、前記第一コーティング層上に直接適用する工程；
任意に、少なくとも１つのさらなるコーティングを、前記第二コーティング層上に直接適用する工程；および
このコーティングをベーキングまたは硬化する工程；
を含む。
【０００９】
水性ベースコートそれ自体は、着色されるかまたは彩色されてもよく、あるいは顔料、染料、または着色料分散液もしくは溶液が、別個成分としてベースコート配合物中に添加および混合されてもよい。
【００１０】
他の実施態様において、本発明は、プライマーを含まないコーティングを２以上の層として、基体へ適用するための自動コーティングシステムまたは連続コーティングラインを含み、ここで同じコーティング配合物が第一および第二コーティング層の各々として基体に適用される。
【発明を実施するための最良の形態】
【００１１】
本発明によれば、水性コーティングでプラスチック基体をコーティングするための一段階ベーキング、プライマーレス方法は、１以上のポリマーまたは樹脂分散液の水性ベースコート配合物と１以上の接着促進剤との混合物の第一コーティング層を基体に適用する工程、ついで同じ水性ベースコート配合物を含む第二コーティング層および任意に第三コーティング層を適用する工程、そしてベーキングまたは硬化工程を含む。本発明のコーティング方法は、プラスチック基体、例えば自動車用プラスチックの火炎処理または有機溶媒予備処理を行なわずに実施することができ、この方法の前に、このような基体の水性脱脂予備処理が行なわれてもよく、行なわれなくてもよい。さらには、本発明の一段階ベーキング方法は、過剰スプレーされた未硬化コーティング材料が、例えばサイクロンまたは真空フードによって液体として回収され、コーティング供給ラインにフィードバックされるので、生成する工程内廃棄物の量を削減する。
【００１２】
他の実施態様において、本発明は、任意の所望の色彩における、プラスチックまたはほかの、例えば金属の基体のためのプライマーレス、一段階ベーキング水性コーティングを可能にするための、２以上のコーティングブースにおける、コーティングラインまたは連続コーティングシステムを提供する。プライマーレスコーティングを適用するシステムは、一連の１つもしくは２つの成分である水性または溶媒性コーティング層の１つをそれぞれ適用するための、一連の２以上のコーティングブースをその中に有する自動コーティングラインであって、各コーティングブースが、少なくとも１つのアプリケーター器具、および第一および第二コーティングブースの両方におけるアプリケーター器具に、所望量の同じベースコート配合物を供給するのに適した供給／補給制御器を含み、かつさらに、第一コーティングブースにおける供給／補給制御器は、第一コーティングブース中のアプリケーター器具中に、所望量の水性または溶媒性接着促進剤を供給し、所望の場合、接着促進剤とベースコートとを適用のために混合するのに適している。例えば第一コーティングブースは、ベースコート配合物と接着促進剤とを混合するのに適した単一器具である混合器を前記アプリケーター器具中に含むことができ、あるいは供給／補給制御器は、このアプリケーター器具の上流で出会うことができ、この地点の下流にあるインライン混合器は、ベースコート配合物と接着促進剤とを混合することができる。第三コーティングブースは、少なくとも１つのアプリケーター器具、および最初の２つのコーティングブース中に供給されるのと同じベースコート配合物の所望量を第三コーティングブース中のアプリケーター器具に供給するのに適した供給／補給制御器を含むことができる。この実施態様において、ベースコート配合物は、これがカラーコートを形成するように着色または彩色される。
【００１３】
他の実施態様において、連続コーティングラインは、例えば所望の着色料もしくは顔料およびカラーコート配合物を用いずに、ベースコート配合物をコーティングするのに適した２つのコーティングブースを含むことができる。したがって第一またはベースコートブースの第二成分は、１以上の接着促進剤であってもよく、第二またはカラーコートブース中の第二水性成分は、１以上の水性または溶媒性顔料または着色料分散液であってもよい。
【００１４】
さらに他の実施態様において、このシステムは、１つもしくは２つの構成要素においてクリアコートを適用するための最後のまたは最終コーティングブースを含む。
【００１５】
いずれの実施態様においても、このシステムは、水性相当物の代わりに、溶媒性ポリマー分散液、接着促進剤、および着色料、顔料、もしくは染料分散液の容器または源へ、供給／補給制御器を連結することによって、水性コーティングの代わりに溶媒性コーティングを適用するために適合させることができる。溶媒性コーティングおよび水性コーティングは、相互に液体状態で混和性であるならば、または各々が相溶性ポリマーまたは樹脂を含むならば、ともに用いることができる。
【００１６】
「ペイント」とは、乾燥した時に、基体上に不透明コーティングを形成する目的に適したコーティング組成物を意味するための、当業界で通常知られている用語である。ペイントは、ベースコート、ならびに染料および顔料の少なくとも１つを包含する、１以上の他の成分を含む。
【００１７】
「クリアコート」は、乾燥した時に、基体上に光学的にクリアな、または透明なコーティングを形成する目的に適したコーティング組成物を意味するための、当業界で通常知られている用語である。クリアコートは、ベースコート、ならびに任意に染料もしくは着色料および顔料の少なくとも１つを包含する、１以上の他の成分を含む。
【００１８】
「ベースコート」は、あらゆる染料もしくは顔料およびその他のあらゆる通例の添加剤を除外する、ペイントまたはクリアコートの成分を意味するための、当業界で通常知られている用語である。本発明に用いられている水性ベースコート配合物は、１以上の水性ポリマーまたは樹脂分散液を含むことができる。
【００１９】
本明細書に挙げられているすべての範囲は、両端の数字を含み、組合わせ可能である。例えば１つの成分が、４重量％もしくはそれ以上、または１０重量％もしくはそれ以上の量で存在することができ、かつ２５重量％までの量で存在することができる場合、この成分は、４〜１０重量％、４〜２５重量％、または１０〜２５重量％の量で存在することができる。
【００２０】
本明細書で用いられている「アクリル」という用語は、アクリルとメタクリルとの両方、およびこれらの組合わせおよび混合物を包含し、「アクリレート」という用語は、アクリレートおよびメタクリレートの両方、およびこれらの組合わせおよび混合物を包含する。
【００２１】
本明細書において用いられている、任意のポリマーの「ガラス転移温度」またはＴｇは、フォックス（Ｆｏｘ）のＢｕｌｌ．Ａｍｅｒ．Ｐｈｙｓｉｃｓ．Ｓｏｃ．、１，３、１２３ページ（１９５６年）によって記載されているように計算することができる。Ｔｇはまた、示差走査熱量測定を用いて実験的に測定することもできる（加熱率：１分あたり２０℃；Ｔｇは屈折の中間点で取られる）。他に指摘されていなければ、本明細書において用いられている、記載されたＴｇは、計算されたＴｇのことを言う。
【００２２】
本明細書において用いられている、任意のポリマーまたは樹脂の軟化点または融点は、示差走査熱量測定（ＤＳＣ）を用いて実験によって測定することができ、それぞれＤＳＣ曲線における軟化または融解に対応するピークの中点として測定することができる。
【００２３】
本明細書において用いられている「酸価」という語句は、ポリマー１ｇ中のアルカリ反応性基を中和するために必要とされるｍｇＫＯＨの数のことを言い、単位（ｍｇＫＯＨ／ｇポリマー）を有する。酸価は、ＡＳＴＭ標準テスト法Ｄ１６３９−９０にしたがって決定される。
【００２４】
本明細書において用いられている、「コーティングブース」という語句は、供給／補給制御器、この制御器によって供給される少なくとも１つのアプリケーター器具、および所望であれば各コーティング層に対して２つの成分で供給される二成分混合器を含むコーティング区域または閉鎖区域のことを言う。単一成分コーティング配合物を適用するためには、このコーティングブースは、器具中内に供給／補給制御器を備えたアプリケーター器具を含む必要があるだけである。
【００２５】
本明細書において用いられている「供給／補給制御器」という語句は、コーティング配合物もしくは成分に連結されたラインまたはホース、および各コーティング層における各成分、すなわち１つまたは２つの成分の量を制御するのに適した電子フィードバック制御器、例えばプリセットバルブ制御手段、機械的制御器、例えば計量供給されたライン、またはコンピュータ制御器、例えばニューラルロジックフィードバック制御器のことを言う。制御器は、すべてのコーティング成分を、少なくとも１つのアプリケーター器具中に運び込むためのラインまたはホースを含む。
【００２６】
本明細書において用いられている「ヒドロキシル価」という語句は、ポリマー１グラム（ｇ）中に存在するヒドロキシル基と当量のＫＯＨのミリグラム（ｍｇ）数のことを言い、単位（ｍｇＫＯＨ／ｇポリマー）を有する。
【００２７】
本明細書に用いられている「Ｍｎ」という用語は、ゲル透過クロマトグラフィー（ＧＰＣ）によって測定された数平均分子量のことを言う。
【００２８】
本明細書に用いられている場合、他に示さない限り、「百部あたりの」樹脂という語句または「ｐｈｒ」は、組成物中に含まれている樹脂、反応体モノマー、およびポリマー例えば架橋性樹脂、の総量の百重量部あたりの成分の量（重量）を意味する。
【００２９】
本明細書に用いられている「ポリマー」という用語は、ポリマー、コポリマーおよびターポリマー、ブロックコポリマーおよびブロックターポリマー、ならびにこれらの混合物を包含する。
【００３０】
本明細書に用いられている「プラスチック基体」という語句は、ＴＰＯ基体のことを言い、これはプロピレンホモポリマー、またはモノマー含量の少なくとも６０重量％がプロピレンであるコポリマーであってもよい樹脂を少なくとも約５０重量％含む。
【００３１】
本明細書に用いられている「総固体」という語句は、組成物の総重量の一部分として表示された、揮発性成分の除去後に残留する有機および無機固体の重量パーセントのことを言う。
【００３２】
本明細書に用いられている「二成分」という語句は、コーティングを作るために用いられる２以上の別々の成分の組合わせのことを言う。したがって各成分は、別々に硬化コーティング層となることはない。
【００３３】
本明細書に用いられている「水性（ｗａｔｅｒｂｏｒｎｅ）」という語句は、コーティングまたは分散液組成物の総重量を基準にして、５０重量％以上の水を有するコーティングまたは分散液のことを言う。「溶媒性（ｓｏｌｖｅｎｔ  ｂｏｒｎｅ）」コーティングは、水性コーティング以外のあらゆるコーティングである。
【００３４】
本明細書に用いられている「ｗｔ％」という語句は、重量パーセントを表わす。
【００３５】
他に示さない限り、本明細書に挙げられている粘度単位は、ブルックフィールド粘度計を用いて測定されたものを言う。
【００３６】
本発明の第一および第二、および任意のその後のコーティング層は、基体上にウエット・オン・ウエットで適用され、一度ベーキングされて仕上げを形成することができる。第一および第二コーティング層、および任意にあらゆるその後のコーティングにおける水性ベースコート配合物に用いられる１以上のポリマーまたは樹脂分散液は、アクリルまたはポリウレタンポリマー、例えばウレタン変性ポリカーボネートポリマーを含むことができる。さらには第一および第二コーティング層は、水性分散液ではなくむしろ溶媒性分散液を含むことができ、これによって、感熱性またはプラスチック基体用、ならびに金属基体用の溶媒ベースコーティングシステム中のプライマーコートを排除することができる。
【００３７】
本発明によれば、少なくとも第一および第二コーティング層に用いられるベースコート配合物は、同じ配合物を有することができ、または同じ１以上の水性ポリマーまたは樹脂分散液を含むことができる。第一および第二コーティング層におけるベースコートは、第一および第二コーティング層におけるベースコートが、１つの同一の容器から取られる場合には、「同じ配合物」を有すると言われる。
【００３８】
本発明の方法において、適用される最後のコーティングは、クリアコートであってもよい。クリアコートとしては、例えば一成分または二成分ウレタンクリアコート、アクリルポリエステル、ポリエーテル、ポリカーボネートクリアコート、およびこれらの混合物が挙げられる。
【００３９】
本発明の方法は、基体の脱脂および洗浄を含む予備処理を含むことができる。基体は、従来の方法、例えば火炎処理および／または有機溶媒、例えば１，１，１−トリクロロエタンでの洗浄によって予備処理することができるが、例えば酸性またはアルカリ性洗剤での水洗い、およびＤＩ水での濯ぎ洗いが、より安全で、より環境に優しい技術である。適切な予備処理は、６０〜８０℃での水による基体の洗浄、ついでアルカリ性洗浄剤での基体の脱脂、ついでＤＩ水でのこのアルカリ性洗浄剤の洗い流しを含む。ついで洗浄された基体は、上記工程Ａ）〜ｄ）にしたがって塗装される前に乾燥させることができる。
【００４０】
本発明の方法において、第一コーティング層は、清浄な基体上に直接適用することができる。これは、別々に形成されたプライマーコート、または基体と第一コーティング層との間のほかの中間コーティングの使用を伴なわない。好ましくは第一コーティング層は、ｉ）水性ベースコート、およびｉｉ）前記基体と前記ベースコートとの間の接着を促進するための接着促進剤を含む。
【００４１】
第一コーティング層の接着促進剤は、混合物が基体上にスプレーされる前に水性ベースコート中に混合することができる。他の実施態様において、第一コーティング層は、水性ベースコートおよび接着促進剤を同時に基体上にスプレーすることによって適用することができ、したがってこれら２つの成分は、空気性（ａｉｒｂｏｒｎｅ）である時、これらが基体に到達する前に混合されるか、またはこれらと基体との接触時に直ちに混合される。さらに他の実施態様において、第一コーティング層は、水性ベースコートを基体上にスプレーし、その直後に接着促進剤を基体上にスプレーすることによって形成される。さらに他の実施態様において、第一コーティング層は、接着促進剤を基体上にスプレーし、その直後にベースコートを基体上にスプレーすることによって形成することができる。後者の２つの実施態様において、第二成分のスプレーは、第一成分のスプレーの直後に行なわれ、これによってこれら２つの成分の良好な混合、および結果として生じる均質第一コーティング層の形成を確実にすることが重要である。あらゆる第二またはその後のコーティング層は、第一コーティング層と同様に混合されて適用されるか、もしくは適用されて混合される２以上の成分を含むことができる。
【００４２】
適切に適合させられるかまたは相溶性の接着促進剤が用いられる限り、任意の水性または溶媒性ベースコートを、本発明の方法に用いることができる。本発明の知識を用いて、当業者であれば、例えば接着促進剤、湿潤剤、または基体およびベースコートの各々に見られる反復単位を含む相溶性化コポリマーの選択によって、簡単な実験から、特定の基体に対して本発明の方法を実施するのに適した適切なベースコート／接着促進剤ペアを容易に選択することができるであろう。
【００４３】
適切な水性ベースコートは、塩素化ポリオレフィン（ＣＰＯ）および変性アイソタクチックポリプロピレン（ＭＰＰ）およびＭＰＰコポリマー、ならびにこれらの混合物および組合わせから選択された、選択接着促進剤と適合させることができる任意のものであってもよい。ベースコートは、水分散性変性ポリオレフィン型樹脂、水分散性アクリル樹脂、水分散性ポリウレタン樹脂、およびこれらの混合物から選択されたポリマーを含むことができる。好ましくはベースコートは、ポリウレタンの粒子の水性分散液を含む。ポリマーは、アクリル（コ）ポリマーから選択することができる。これには、多不飽和を有するアクリルモノマーから製造された（コ）ポリマー、アクリル変性アルキド、ポリオレフィン、ポリウレタン、ブロックされたポリイソシアネート、アクリルウレタンプレポリマー、ポリ（ビニルアセテート）およびこれらの加水分解形態、ポリエステル、ポリアミド、ポリ（フェニレンオキシド）、ならびにこれらの混合物および組合わせ、例えば水性アクリル分散液またはエマルジョンが含まれる。好ましくはベースコートは、エポキシ樹脂を含まない。
【００４４】
適切なポリウレタンは、一成分および二成分ポリウレタンならびにポリウレタンプレポリマーから選択することができ、例えばポリウレタンポリオール、ポリエステルウレタン、ウレタン変性ポリカーボネート、およびポリイソシアネートプレポリマー、ならびにこれらの混合物および組合わせが挙げられる。
【００４５】
ベースコートにおいて有用な水性アクリル分散液またはエマルジョンを形成するために用いられる適切なアクリルポリマーは、適切な共重合性モノマーとともに、多数のアクリルおよびメタクリル酸並びにエステルから選択することができるアクリルモノマーの付加重合生成物であってもよい。用いることができる酸およびエステルの例としては、これらに限定されるわけではないが、アクリル酸、メタクリル酸、メチルメタクリレート、エチルアクリレート、ブチルアクリレート、メチルアクリレート、エチルメタクリレート、ブチルメタクリレート、２−ヒドロキシエチルアクリレート、２−ヒドロキシエチルメタクリレート、プロピルメタクリレート、ラウリルメタクリレート、２−ヒドロキシプロピルメタクリレート、２−エチルヘキシルメタクリレート、ヘキシルメタクリレート、シクロヘキシルメタクリレート、エトキシエチルアクリレート、シクロヘキシルアクリレート、ヘキシルアクリレート、および２−ヒドロキシプロピルアクリレートが挙げられる。適切な共重合性モノマーとしては、スチレン、α−メチルスチレン、ビニルトルエン、ビニルピロリジン、アクリロニトリル、ブタジエン、およびイソプレンが挙げられる。適切なモノマー含量の選択によって提供されるその他の官能基はまた、所望であればアクリル樹脂の架橋または硬化のためのベースも提供することもできる。例えばヒドロキシエチルアクリレートまたはメタクリレートによって提供される−ＯＨ官能基は、水分散されたポリイソシアネートおよびメラミンホルムアルデヒドで架橋されることができる。さらには、不飽和カルボン酸コモノマー、例えば（メタ）アクリル酸は、アクリル樹脂を、適切な架橋剤、例えば多価金属イオンの塩などの添加によって架橋することができるという手段を提供することができる。
【００４６】
例示のポリマーは、ｎ−ブチルメタクリレート（ｎ−ＢＭＡ）、エチルヘキシルメタクリレート（ＥＨＭＡ）、またはこれらの混合物から製造された酸官能性またはヒドロキシル官能性アクリルポリマーが挙げられ、酸官能性、アミン官能性、グリシジル官能性、ヒドロキシ官能性コモノマー、またはこれらの混合物もしくは組合わせを伴うことができる。
【００４７】
ベースコートにおいて有用な水性アクリルエマルジョンまたは分散液は、当業界において知られている従来の手段によって、例えば水性媒体中のフリーラジカル開始エマルジョン重合によって、または溶液重合、続いての中和、界面活性剤の使用、増粘剤の使用もしくはこれらの組合わせによる水性媒体中への分散によって、調製することができる。このような水性アクリルエマルジョンまたは分散液は、均一であってもよく、またはコア／シェルまたは多段重合技術によって形成することができる。適切なアクリルポリマーは、官能基を有していなくてもよく、または例えば１０以上、または５０以上のカルボン酸価を有していてもよく、２５０もの高さの酸価を有することができる。酸官能基は、もしも存在するならば、水性媒体中のアクリルポリマーの分散性を促進するために、少なくとも１つの塩基、例えばアンモニアまたはアミンで中和することができる。
【００４８】
水性ベースコートはまた、従来のコーティングアジュバント、例えば粘着付与剤、乳化剤、造膜助剤、可塑剤、緩衝剤、中和剤、増粘剤またはレオロジー調整剤、フロー制御剤、湿潤剤、架橋剤、例えば熱硬化剤、湿分硬化剤、光硬化剤、およびその他の化学的硬化剤またはエネルギー的硬化剤など、湿潤剤、殺生物剤、消泡剤、可塑剤、ワックス、有機溶媒、脱泡剤、撥水剤、スリップまたは擦傷補助剤、酸化防止剤、およびＵＶ安定剤を含むことができる。
【００４９】
適切な乳化剤としては、これらに限定されるわけではないが、従来からエマルジョン重合に用いられているもの、例えばアルキル−、アリール−、アルアルキル−、アルカリール−スルフェートまたはスルホネート；アルキル−、アリール−、アルアルキル−、アルカリール−ポリ（アルコキシアルキル）エーテル；アルキル−、アリール−、アルアルキル−、アルカリール−ポリ（アルコキシアルキル）スルフェート；長鎖脂肪酸のアルカリ塩、例えばカリウムオレエート、典型的にはアルキルジフェニルオキシドジスルホネート等の塩が挙げられる。好ましい乳化剤としては、例えば非イオン性界面活性剤、例えばノニルフェニルポリ（エトキシエチル）エーテル、グリセロールまたはポリエチレングリコールの脂肪エーテルおよびエステルが挙げられ、またはドデシルベンゼンスルホネートおよびジオクチルスルホスクシネートが挙げられる。
【００５０】
適合したベースコートを用いて、特定の基体上に適用するにあたり、多くの商業的に入手可能な接着促進剤が、本発明の方法への使用に適切でありうる。例えば水性ベースコートでポリオレフィンまたはＴＰＯ基体をコーティングするために、塩素化ポリオレフィン（ＣＰＯ）、ＣＰＯコポリマー、変性アイソタクチックポリプロピレン（ＭＰＰ）、ＭＰＰコポリマー、これらの混合物およびこれらのコポリマーは、自動車用プラスチック基体と適合性のある水不溶性接着促進剤を提供する。溶媒性ベースコートで金属およびガラス基体をコーティングするために、適切な接着促進剤は、エポキシ樹脂、フェノール樹脂、アミノプラスト樹脂およびエポキシ−アクリル樹脂、例えばグリシジル（メタ）アクリレートコポリマーを含むことができる。
【００５１】
適切なＣＰＯポリマーは、塩素化非晶質および結晶質ポリ−α−オレフィンであってもよく、任意にカルボキシル基を含む。ＣＰＯは、塩素化プロピレンホモポリマーまたは任意のプロピレン−α−オレフィンコポリマーを含むことができ、この場合好ましくはモノマー含量の少なくとも６０重量％がプロピレンである。カルボキシル基含有ポリ−α−オレフィンは、４，０００〜１５０，０００の範囲の重量平均分子量、７５℃〜１１５℃の軟化点、およびポリオレフィンの重量を基準にして、１０〜３５重量％の範囲の塩素量を有することができる。
【００５２】
カルボキシ基を欠いているＣＰＯは、例えばイミドでのグラフト化によって、またはカルボン酸基またはカルボン酸無水物基を含むモノマー、例えば無水マレイン酸でのグラフト化または共重合によってさらに変性することができる。さらにイミドで変性させる場合、イミドは、ポリオレフィンの重量を基準にして、約０．００１〜約１０重量％で存在することができる。カルボン酸基またはカルボン酸無水物基を含むモノマーでさらに変性させる場合、モノマーはポリオレフィンの重量を基準にして、約０．００１〜約１０重量％で存在することができる。コポリマーは、非グラフト化またはグラフト化コポリマーであってもよい。ＣＰＯの例としては、塩素化ポリエチレンもしくはポリプロピレン、またはα−オレフィンとこれらとのコポリマー、またはポリマーを製造するために用いられる反応体の重量を基準にして、０〜１０重量％の１以上の不飽和酸または無水物、例えば無水マレイン酸を含む前記いずれかのポリマーが挙げられる。
【００５３】
適切なＭＰＰまたはポリプロピレン−α−オレフィンコポリマー（ＭＰＰコポリマー）接着促進剤は、ポリプロピレン（ＰＰ）またはポリプロピレン−α−オレフィンコポリマーであることができ、例えば酸化剤、例えばオゾン、過酸化物、過ホウ酸塩、または過ヨウ素酸塩化合物の存在下における酸化によって、または開始剤の存在下における１以上のカルボキシル、無水物、ヒドロキシルまたはエポキシ基、またはこれらの基の組合わせを含む不飽和反応体、例えばマレイン酸または無水マレイン酸、の１以上との反応によって変性されたアイソタクチックＰＰおよびＰＰコポリマーが挙げられる。ＭＰＰ（コ）ポリマーは、１つもしくは２つの末端無水物基を形成するための反応によって、または１つもしくは２つの末端カルボキシル、ヒドロキシル、またはエポキシ基を形成するための反応によって、末端オレフィン基において変性することができる。末端が変性されたアイソタクチックＭＰＰまたはＭＰＰコポリマーは、多様な配合物および用途において一貫性のある分散性および接着特性を与え、カルボキシルまたはヒドロキシル基含有ポリマーまたは樹脂と容易に反応させることができ、コーティングとポリオレフィン含有基体との間の向上した適合性を与えるＭＰＰまたはＭＰＰコポリマー−付加物を形成する。さらには、アイソタクチックＭＰＰまたはＭＰＰコポリマーは、その水分散性を改良するために、１分子あたり１０個もの多さの、例えば５個までのカルボキシル、無水物、エポキシまたはヒドロキシル基を含むことができる。
【００５４】
ＭＰＰまたはＭＰＰコポリマーを形成するために変性させることができるポリプロピレン（ＰＰ）またはＰＰコポリマーは、ＧＰＣによって決定すると、５００以上、たとえば８００以上、または１，０００以上の比較的低い数平均分子量（Ｍｎ）を有する、任意の当該（コ）ポリマーであってもよい。さらにはこのような適切なＰＰまたはＰＰコポリマーは、１０，０００まで、例えば７，０００まで、または４，０００まで、または２，５００までのＭｎを有する方がよい。このような（コ）ポリマーの溶融粘度は、１４９℃で２０〜３００ｃＰの範囲であってもよい。低い融点という特徴によって、アイソタクチックＭＰＰまたはＭＰＰコポリマーは、本発明のコーティング、プライマー、およびフィルム形成組成物のＴＰＯまたはポリオレフィン含有基体中への改良された浸潤および浸透を示し、これによってこれらの基体への低温硬化コーティングの接着性を改良することができる。低融点アイソタクチックＭＰＰまたはＭＰＰコポリマー、例えば１４５℃未満、または１２０℃未満、および８０℃超であるものは、より低い分子量または減少したアイソタクチシティのいずれか、または両方を有するポリマーから選択することができる。例えば変性アイソタクチックポリプロピレン（ＰＰ）ホモポリマーは、ポリマー中に含まれているモノマー単位の総重量を基準にして、アイソタクチシティまたはアイソタクチック単位４０〜９０重量％、例えば６０〜９０重量％を有する任意の変性アイソタクチックＰＰ、例えばオレフィン末端ポリプロピレンであってもよい。同様に、ＭＰＰコポリマーとしては、変性アイソタクチックＰＰコポリマー、例えばコポリマー中に含まれているモノマー単位の総重量を基準にして、アイソタクチックプロピレン単位９０重量％まで、例えば６０重量％まで、または４０重量％までを有する任意の変性アイソタクチックＰＰをあげることができ、このようなアイソタクチックプロピレン単位の９重量％以上、例えば４０重量％以上を有すべきである。適切な変性アイソタクチックＰＰコポリマーは、より高級のα−オレフィン、すなわち３〜１２個の炭素原子を有するもの、とのコポリマーを製造するために用いられる反応体の重量を基準にして、プロピレン１０重量％以上、例えば４０重量％以上のランダムコポリマー、またはポリ（高級α−オレフィン）とポリプロピレンのブロックコポリマーであってもよい。高級α−オレフィンの例としては、ブテン−１、ペンテン−１、オクテン−１、および好ましくはヘキセン−１、およびこれらの混合物が挙げられる。したがってより低いアイソタクチシティのＭＰＰコポリマーが、低温硬化用途、例えば自動車用内部プラスチックへの使用のためのコーティングに有効に用いられて、低い硬化温度において改良された浸潤を与えることができる。
【００５５】
接着促進剤は、グラフト化ポリプロピレンクロライドを含むことができ、これは、互いに結合したポリプロピレンクロライドもしくは塩素化ポリプロピレンと無水マレイン酸を含む。
【００５６】
接着促進剤は、水性分散液またはエマルジョンの形態にあってもよい。このような水性分散液またはエマルジョンは、ほかの成分、例えば界面活性剤または有機溶媒を含むことができる。さらには接着促進剤は、溶媒性であってもよく、特に溶媒性コーティングの形態であっても良い。
【００５７】
第一コーティング層またはベースコートに用いられる接着促進剤の量は、湿潤コーティング組成物の総重量を基準にして０．５〜１０重量％、より好ましくは１〜６重量％であってもよい。
【００５８】
水性ベースコートおよび水性接着促進剤のうちの１つまたは両方に使用可能な有機溶媒または補助溶媒としては、湿潤コーティング組成物の総重量を基準にして０．１〜１．０重量％の量で中和またはｐＨ調節のために有用なＣ３〜Ｃ８アルキルアミンの１以上、湿潤コーティング組成物の総重量を基準にして４〜１６重量％の量で有用な造膜助剤溶媒、例えばＣ１〜Ｃ６アルカンのＣ２〜Ｃ８グリコールエーテル、Ｃ１〜Ｃ６アルカンのＣ２〜Ｃ８アルカノールエーテル、Ｃ３〜Ｃ８アルキル、およびアリールケトンおよび環状エーテル、およびＣ４〜Ｃ８ラクタム、例えばｎ−メチル−２−ピロリドン、ならびに湿潤コーティング組成物の総重量を基準にして０．１〜１．０重量％の量で有用な、レべリングおよび脱泡用溶媒、例えばＣ３〜Ｃ１０アルカン、Ｃ４〜Ｃ１０アルケン、Ｃ１０〜Ｃ４０石油留分、ミネラルスピリット、トルエン、ベンゼン、ナフタレン、およびプロセス油が挙げられる。
【００５９】
ベースコート配合物は、水性ベースコートおよび接着促進剤に加えて、いくつかの成分を含むことができる。例えば第一コーティング層は、１以上の染料および顔料を含むことができる。あるいはまた、追加成分、例えば顔料または着色料分散液が、例えば別個の供給手段を通して、別個の成分としてベースコートに添加されてもよい。
【００６０】
本発明の１つの実施態様において、基体は、ＴＰＯ、ポリエチレン（ＰＥ）、ポリプロピレン（ＰＰ）、ＰＥ／ＥＰＤＭ、ＰＰ／ＥＰＤＭ；アクリロニトリル／ブタジエン／スチレン（ＡＢＳ）；ポリカーボネート（ＰＣ）；ポリアセタール；またはこれらの混合物、例えばＡＢＳ／ＰＣであってもよい。このような基体は、自動車用プラスチックとして内部用途および外部用途のために用いられてもよく、ほかの用途のために用いられてもよい。これらの用途としては、成形品、玩具、スポーツ用品、ならびに電子デバイスおよび小型機器用ケースまたはカバーが挙げられる。この実施態様において、ベースコートは、アクリル（コ）ポリマーから選択されたポリマーまたは樹脂バインダーを含む。これらとしては、多不飽和を有するアクリルモノマーから製造された（コ）ポリマー、アクリル変性アルキド、ポリオレフィン、ポリウレタン、ブロックポリイソシアネート、アクリルウレタンプレポリマー、ポリ（ビニルアセテート）およびこれらの加水分解形態、ポリエステル、ポリアミド、ポリ（フェニレンオキシド）、ならびにこれらの混合物および組合わせが挙げられる。接着促進剤は、水性分散液またはエマルジョン中の塩素化ポリオレフィン（ＣＰＯ）、ＣＰＯコポリマー、変性アイソタクチックポリプロピレン（ＭＰＰ）、ＭＰＰコポリマー、またはこれらの混合物であってもよい。
【００６１】
本発明において第一コーティング層へ直接適用される第二コーティング層、および任意に第三コーティング層は、第一コーティング層に用いられているものと同じ水性ベースコート配合物を含むことができる。したがって水性ベースコート配合物は、着色され、効果的にカラーコートを形成することができる。第二コーティング層に用いられる顔料、着色料、または染料の量は、湿潤コーティングの総重量を基準にして、０．５〜１０重量％、好ましくは１〜６重量％であってもよい。
【００６２】
適切な顔料または着色料としては、金属酸化物、例えば赤色酸化鉄、ルチルおよびアナターゼ  チタニア、カーボンブラック、処理済み雲母、例えば酸化鉄グレーおよび合成酸化鉄イエロー、金属顔料、例えばアルミニウムフレークまたは腐食抑制された（ｉｎｈｉｂｉｔｅｄ）アルミニウム、および有機顔料、例えばフタロシアニン、例えば銅フタロシアニンブルー、ペリレンレッドおよびマルーン、キナクリドンマゼンタ、およびジオキサジンカルバゾールバイオレットを挙げることができる。
【００６３】
任意の１つまたは複数の追加コーティング層が、第二コーティング層に適用されるならば、このようなコーティング層は、第一および第二コーティング層に用いられているものと同じベースコートを含むことができ、または異なる水性コーティングまたは溶媒性コーティングさえ含むことができる。例えば１以上の追加コーティング、例えば少なくとも最終コーティングは、第一および第二コーティング層に用いられているものと同じベースコート配合物または分散液を含むクリアコートであってもよく、任意に硬化剤成分をさらに含む。
【００６４】
第二コーティングおよびその後の各コーティングは、第一コーティング層に用いられている量の５０％まで、例えば１５％以下、または５％以下（例えば０％）の接着促進剤を含むことができる。例えば第二コーティング層は、第一コーティング層に用いられている量の２５％以下の接着促進剤を含むことができ、または第三コーティング層は、第一コーティング層に用いられている量の１０％以下の接着促進剤を含むことができる。
【００６５】
本発明の方法によって、ウエット・オン・ウエットコーティング方法が可能になる。すなわち、各コーティングが適用された後、コーティングは次のコーティングが適用される前に乾燥されなくてもよい。あるいはまた、ベースコートは同じ水性樹脂またはポリマー分散液を有するので、すでに適用されたコーティングが乾燥しているかどうかにかかわりなく、任意の数のコーティングを適用することができる。これによって、基体の塗装のための時間全体の潜在的な削減、および硬化に必要とされるベーキングまたは照射の量におけるエネルギー節約が可能になる。すべてのコーティングが適用された後、コーティングされた基体は、ベーキングされるか、あるいはまた硬化することができる。ベーキングは、任意の従来の方法で実施することができる。例えば、１６０〜２５０°Ｆ（７１〜１２１℃）における硬化、例えば１６０〜２００°Ｆ（７１〜９３．３℃）での少なくとも１分、例えば３分以上、または１０分以上、および６０分間以下、例えば４５分以下、または３０分以下、または２０分以下の硬化が挙げられる。放射線硬化は、紫外線（ＵＶ）、電子ビーム、近赤外線（ＮＩＲ）、または化学線を用いて実施することができる。この場合、コーティング成分は、放射線硬化に適しており、例えばアクリルであり、光またはＵＶ開始剤、例えばアルファ切断（ｃｌｅａｖａｇｅ）光開始剤、水素引き抜き光開始剤等を０．１〜１０ｐｈｒ含む。適切なアルファ切断光開始剤としては、例えばベンゾイン、ベンゾインエーテル、ベンジルケタール、例えばベンジルジメチルケタール、アシルホスフィン、例えばジフェニル（２，４，６−トリメチルベンゾイル）ホスフィンオキシド、アリールケトン、例えば１−ヒドロキシシクロヘキシルフェニルケトン等が挙げられる。適切な水素引き抜き光開始剤としては、Ｍｉｃｈｌｅｒのケトン等が挙げられる。本発明において有用なラジカル光開始剤の例は、Ｉｒｇａｃｕｒｅ（登録商標）６５１、ジメトキシフェニルアセトフェノン、およびＩｒｇａｃｕｒｅ（登録商標）２９５９、２−ヒドロキシ、エトキシフェニル、２−ヒドロキシ、２−メチルプロパン−１−オン開始剤である。これらの各々は、ニューヨーク州タリータウン（Ｔａｒｒｙｔｏｗｎ，Ｎ．Ｙ．）のＣｉｂａ−Ｇｅｉｇｙから入手することができる。
【００６６】
コーティングは、１５μｍ〜１００μｍの範囲の厚さであってもよく、各コーティング層は、５μｍ〜２５μｍの範囲の厚さである。例えば二層コーティングは、各々５μｍ〜１５μｍのベースコートと５μｍ〜１５μｍのカラーコートとを含んでいてもよい。三層以上のコーティングは、ベースコートおよびカラーコート、ならびに１以上の追加のカラーコート、中に金属顔料を有するクリアコート、中に金属フレークまたは金属粉末顔料を有するメタリック様クリアコートもしくはカラーコート、クリアコート、およびこれらの任意の組合せ、例えばメタリック様クリアコートおよびその上全体のクリアコート等を含むことができる。適用されているコーティングにおける個々のコーティング層の厚さは、広い範囲にわたって様々であることができ、これは各層を形成するために基体に適用された材料の量によって、すなわち材料が各コーティング層を形成するためにある一定の塗布率（１分あたりのポンドまたはキログラム固体）で適用される時間の長さによって測定される。二層コーティングにおける底部から頂部までのコーティング層の厚さの比は、１：０．２〜１：５、例えば１：０．３３〜１：３、または１：０．５〜２：１であってもよい。三層以上のコーティングにおいて、第三層または任意のその後のコーティング層の厚さ対第二またはカラーコート層の厚さの比は、１：０．２〜１：５、例えば１：０．３３〜１：３、または１：０．５〜２：１であってもよい。典型的な三層コーティングは例えば、底部から頂部まで、１：０．７５：０．７５の厚比を有することができる。
【００６７】
コーティングは各々、アプリケーター器具、例えばスプレー、静電ベル、カスケードコーティング、回転噴霧塗り（ｆｏｇｇｉｎｇ）、ディップコーティング、またはフィルムキャスティング等の器具および技術に用いられるものによって適用することができる。このような器具および技術は、当業界においてよく知られており、例えば静電または空気スプレーが用いられる。すべての器具および技術は、ロボットによって自動化することができる。
【００６８】
適切な基体は、プラスチック、例えば内部および外部用途のための自動車用プラスチック、木材、ガラス、または金属から形成することができる。本発明の方法によって塗装することができるプラスチック基体としては、ポリオレフィン、ポリアミド、ポリ（メタ）アクリレート、ポリカーボネート、ポリスチレン、ポリアセタール、ポリウレタン、およびこれらの組合わせが挙げられる。基体の例としては、自動車用バンパー、およびプラスチックから製造された外部成形品が含まれる。これにはＴＰＯが含まれ、これは、ほかの熱可塑性樹脂および／またはエンジニアリングプラスチック、例えばＰＰ／ＥＰＤＭ（エチレンプロピレンジエンゴム）と混合して、ゴム、ポリプロピレン（ＰＰ）、ポリエチレン、ＥＰＤＭ、ＡＢＳ、ＡＢＳ−ＰＣ、およびＰＰで変性されたポリプロピレン含有化合物である。
【００６９】
連続的に本発明の方法を実施するためのシステムは、一連の２つのコーティングブースを含む。これらの各々は、まったく同一のベースコート配合物の所望量、および任意に第二成分を受入れ、混合し、かつ適用するのに適しており、各成分は、供給／補給ラインを介してアプリケーター器具に供給され、コーティング層を形成する。第三またはその後のコーティングブースは、１つもしくは２つの成分配合物の所望量を受入れ、混合し、適用するのに適合させることもできる。したがって各コーティングブースは、二成分混合手段を含むことができ、これには各二成分コーティング層の成分が供給される。混合手段およびアプリケーター器具は、１つの器具、例えば２つの供給／補給ラインおよび内部混合チャンバーを有する静電もしくは空気スプレーガン、または回転噴霧塗り器を含むことができる。さらには混合手段およびアプリケーター器具は、２つの別個の器具、例えば２つの供給／補給ラインによって供給される混合ティーまたは静的混合器であって、スプレーガンまたは噴霧塗り器の上流にあり、これに供給を行なうティーまたは混合器を含むことができる。アプリケーター器具は、２つの別々のスプレーヘッドまたは噴霧塗り器ヘッドを含むことができ、これらの各々は、別々の補給／供給ラインを有し、供給成分を混合するように適合されるか、またはこれらをスプレーしてスプレー中または基体上で混合されるように設計される。各供給／補給ラインには、計量供給するかまたはホッパー供給（ｈｏｐｐｅｒ）することができる。一成分クリアコートまたはその他の任意の一成分コーティング層を適用するためのブースは、混合手段を有していなくてもよい。
【００７０】
１つの実施態様において、連続システムまたはコーティングラインは、各コーティング層のためのコーティングブースを有する、ロボットによる、コンピュータ制御されたコーティングラインであってもよい。この方法は、例えば、一成分コーティングを適用するのに適した、または二成分コーティングを混合および適用するのに適した１以上のアプリケーター器具を備えた各層／コーティングブースのためのロボットを用いて、あるいはその中に導かれる複数の制御された供給を有する１以上のアプリケーター器具を備えたライン全体のための１つのロボットを用いて、複数のコーティング層を連続的に適用することを含むことができる。ロボットによるコーティングラインを用いる場合、第一および第二コーティング層を適用するために用いられるアプリケーター器具は、静電スプレーガンまたはベル、あるいは空気スプレーガンまたは回転噴霧塗り器であってもよく、これは１つもしくは少なくとも２つのスプレーヘッドまたは噴霧塗り器ヘッドを含む。２つのスプレーヘッドが用いられるならば、これらのスプレーヘッドの１つは、ベースコートを適用するために用いることができ、他方のスプレーヘッドは、第一コーティング層を適用する場合、接着促進剤を適用するために用いることができ、および／または第二コーティング層を適用する場合、着色料および／または顔料を適用するために用いることができる。いずれの場合も、第一コーティングブースおよび第二コーティングブース、および任意に、任意のその後のブースの各々における供給／補給ラインは、水性または溶媒性ベースコート配合物からくる１つの供給／補給ライン、および適切な第二成分からくる１つの供給／補給ラインを含み、すなわち第一コーティング層のための接着促進剤、第二コートのための着色料または顔料、およびクリアコートのための硬化剤、例えばポリウレタンのためのポリオールを含む。
【００７１】
本発明の方法によって工程内廃棄物の削減が可能になる。というのもより少ないコーティング層はより少ない過剰スプレーを意味しており、さらに第一コーティング層またはブースからの廃棄物はいずれも、この廃棄物を別個のリサイクル供給／補給ラインにより同じコーティングブース中へリサイクルすることによって、利用することができるためである。リサイクル供給／補給ラインは、アプリケーター器具に直接連結することができる。リサイクルラインは、外来くずを除去するために、フィルター、例えば７０メッシュフィルターを含むことができる。異なるコーティング工程から得られた廃棄物物質の組成を連続的に監視し、ベースコート、接着促進剤、およびその他のペイント添加剤（例えば顔料および染料）の別々の供給原料を用いることによって、廃棄物をベースコートに添加し、ベースコート組成物中の変更に合わせて、その他の供給原料への適切な調節を行うことにより、この廃棄物を再使用することが可能となる。
【００７２】
本発明の方法は、手持ちアプリケーター、例えば二成分供給／補給ラインおよび内部混合室を備えた静電または空気スプレーガンを用いて、手で実施することができる。
【００７３】
ここで本発明を、実施例によってさらに詳しく記載する。
【実施例】
【００７４】
実施例１：４つの異なる色彩における水性ベースコート配合物および接着促進剤でのＴＰＯ（ＰＰ−ＥＰＤＭ）基体のコーティング
４つのＴＰＯ基体を、コーティングのために、アルカリ性洗浄剤での基体の洗浄、ついでＤＩ（脱イオン）水スプレーでの洗浄基体の濯ぎ洗いによって準備した。基体をついで、商品名ＷＢ１００（イリノイ州ランシング（Ｌａｎｓｉｎｇ，ＩＬ）のローム・アンド・ハース・カンパニーから入手しうる）として販売されている着色ウレタン変性ポリカーボネート（ポリカーボネートバックボーンを有するウレタン樹脂）水性ベースコート配合物；および接着促進剤の総重量を基準にして、界面活性剤または表面活性剤１．８５重量％を有する水性ＣＰＯ接着促進剤；を含む二成分ベースコートでコーティングした。次の表１に示されているように、接着促進剤および水性ベースコート混合物の４つの異なる色彩配合物を混合して、４つの別々の基体に塗布した。
【００７５】
【表１】
2005138102.tif 000002
【００７６】
各第一コーティング層を、スプレーブースにおいて基体に適用した。このブースは、ロボット制御されているスプレーヘッドを含み、このヘッドは、水性ベースコート分散液からこれへ導く計量ライン、および接着促進剤からこれへ導く第二計量ラインの各々によって供給される。スプレーヘッドに供給するラインにおける計量器具は、所望の組成を有する単一スプレーを形成するように与えられた割合で、ベースコート配合物と接着促進剤とを混合するようにプログラミングした。約８ミクロンの湿潤コーティングを形成するように、各基体において十分な材料をスプレーした。
【００７７】
このように形成されたコーティング層は十分に粘性であり、したがってこれらの基体が第一スプレーブースから第二スプレーブースへ運ばれる時、垂れを伴わずに基体に接着されたまま保持された。
【００７８】
実施例２：コーティングされたＴＰＯ基体の、水性ベースコート配合物でのコーティング
第二スプレーブースにおいて、１つのロボット制御されたスプレーヘッドを、湿潤第一コーティング層の上に第二コーティング層を直接適用するようにプログラミングした。第二コーティング層は、ａ）第一コーティング層に用いられている着色水性ベースコート配合物、すなわち表１に示されているＷＢ１００を含む。ただしＣＰＯを含まず、界面活性剤の総重量を基準にして、表面活性剤または界面活性剤１．８５重量％（大雑把に１／５０）を含まない。
【００７９】
約６ミクロンの湿潤コーティングを形成するように、十分な材料を各基体に適用した。このように形成されたこれら２つのコーティング層は、十分に粘性であり、したがって各基体が第二スプレーブースから第三スプレーブースまで運ばれる時に、各々の基体に接着されたまま保持された。
【００８０】
実施例３：コーティングされたＴＰＯ基体の、水性ベースコート配合物の第二コーティング層でのコーティング
第三スプレーブースにおいて、１つのロボット制御されたスプレーヘッドを、湿潤第一および第二コーティング層の上に第三コーティング層を直接適用するようにプログラミングした。第三コーティング層は、第二コーティング層に用いられた着色水性ベースコート配合物を含む。２０μｍの湿潤コーティング厚さ全体に対して、約６ミクロンの湿潤コーティングを形成するために、十分な材料を各基体に適用した。このように形成された湿潤コーティングは十分に粘性であり、これらは、基体がオーブンに運ばれた時に各々の基体に接着する。この場合、これらのコーティングを乾燥し、従来の方法で８０℃で２時間硬化した。
【００８１】
コーティングされた基体の評価
上記実施例１、２、および３の完了後に形成された、乾燥されたコーティングされた基体の各々を、下に示されている性能評価テストに付した。
【００８２】
ａ）クロスカット接着テスト（ＤＩＮ  ＥＮ  ＩＳＯ２４０９；セクション４．１．１−１９９４年出版）
上記実施例１、２、および３による２つの乾燥および硬化コーティングでコーティングされた各ＴＰＯ基体の３つの１０ｃｍ×１０ｃｍ平方サンプルをテストした。６ｃｍ×６ｃｍのラインが引かれたグリッドを、各サンプルの表面においてカットした。各グリッドラインは２ｃｍ幅であった。ついでこの基体の表面を、柔らかいブラシで対角方向に２回ブラシを掛け、ルーズなコーティングを除去し、ついで各基体をテストに付した。各テストにおいて、１０Ｎの正常接着強度を有する２．５ｃｍ幅のテープを用いた。
【００８３】
テープをこの基体のコーティングされた表面から引っ張った時、テープとともに基体から引っ張り上げられたコーティングの観察されたパーセンテージを測定し、次の基準にしたがって評価した：
Ｇｔ０＝損失なし
Ｇｔ１＝５％損失以下
Ｇｔ２＝１５％損失以下
Ｇｔ３＝３５％損失以下
Ｇｔ４＝６５％損失以下
Ｇｔ５＝６５％超の接着損失。
【００８４】
許容しうるコーティングは、５％以下の接着損失を示す。上記実施例において、３つのサンプルは各々、２％以下の損失しか示さず、これによって満足すべき接着が証明される。
【００８５】
ｂ）凝結ふくれテスト（ＤＩＮ５００１７ＫＫ；セクション２および４．１−１９８２年出版）
上記実施例１、２、および３による３つの乾燥および硬化コーティングでコーティングされたＴＰＯ基体の各々の３つの１０ｃｍ×１０ｃｍ平方パネルをテストした。各パネルを、４０＋／−３℃、１００％ＲＨで２４０時間、凝結テストチャンバーに入れ、ついで室温で３０分の順化を行なった。これらのパネルを、このチャンバーの壁から少なくとも１００ｍｍ、水源から少なくとも２００ｍｍ、互いから少なくとも２０ｍｍのところに配置した。
【００８６】
各パネルを、各サンプル上の、ふくれの数およびふくれのサイズにしたがって等級付けし、ふくれはＤＩＮ  ５３２０９（１９７０年出版）にしたがって等級付けした。
【００８７】
このコーティングの満足すべき性能は、ふくれを示さないことである。すなわち、ｍおよびｇのどちらも０である。このコーティングの表面は、均一なままでなければならず、パネルの外見を損なうあらゆる欠陥、例えば細孔、粗い亀裂を示さない。
【００８８】
各々のテストされたパネルは、満足すべき性能を示した。
【外国語明細書】
2005138102000001.pdf
2005138102000002.pdf
2005138102000003.pdf